(57)【特許請求の範囲】
【請求項１】
細胞移植のためのマトリックスであって、80%を超える連通した細孔を有し、生体吸収性のポリマーの混合物から主として成り、前記マトリックスは円盤の形状を有し、前記円盤の一方の側の面は他方の側の平均細孔割合の20%未満である平均細孔割合を有し、前記マトリックスはポリ（アクリル酸）（PAA）により親水化コーティングされ、プラズマの影響下で最初に生成される部分的PAA層はプラズマの作用なしでその後生成される部分的PAA層よりも薄い、マトリックス。
【請求項２】
前記コーティングはアクリル酸単位から主として成る請求項１記載のマトリックス。
【請求項３】
前記コーティングの厚さは１μmを超える請求項１又は２記載のマトリックス。
【請求項４】
前記マトリックスはポリ（（α-ヒドロキシ）カルボン酸）から主として成る請求項１〜３のいずれか１項記載のマトリックス。
【請求項５】
前記混合物を構成するポリマーのうちの２種のポリマーであってその各々が前記混合物の少なくとも10%を占める２種のポリマーの吸収速度は一方が他方の５倍を超えて異なる請求項１〜４のいずれか１項記載のマトリックス。
【請求項６】
細胞移植用多孔性マトリックスの製造方法であって、
生体吸収性のポリマー層を製造する工程と、
前記ポリマー層の上に、水溶性固体、異なる吸収速度を有する少なくとも２種のポリマー及び前記ポリマーの少なくとも一方に対する水と混和しない溶媒の混合物の層を形成する工程と、
前記溶媒を蒸発させる工程と、
前記積層物に水をかけて前記水溶性固体を取り除く工程と、
前記水かけの後、親水化成分でコーティングする工程とを有し、希ガス又は不活性ガスの存在下での最初のPAA-プラズマコーティングステップにプラズマなしのPAAコーティングステップが続き、プラズマなしで生成される層厚は最初に生成される層厚よりも厚い、方法。
【請求項７】
前記溶媒を蒸発させたのちに前記混合物を圧縮するために圧力を加える工程をさらに具備する請求項６記載の方法。
【請求項８】
前記溶媒としてクロロホルムが用いられる請求項６又は７記載の方法。
【請求項９】
前記混合物を構成する前記ポリマーのうちの２種のポリマーであってその各々が前記混合物の少なくとも10%を占める２種のポリマーの吸収速度は５倍以上異なる請求項６〜８のいずれか１項記載の方法。
【請求項１０】
前記親水化成分はアクリル酸又はアクリル酸無水物から主として成る請求項６〜９のいずれか１項記載の方法。
【請求項１１】
最初に形成される層の厚さは0.002〜2.5 mmである請求項６〜10のいずれか１項記載の方法。
【請求項１２】
最初に形成される層の厚さは0.005〜0.025 mmである請求項11記載の方法。
【請求項１３】
最初に形成される層の厚さは0.25〜2.0 mmである請求項11記載の方法。
【発明の詳細な説明】
【技術分野】
【０００１】
本願は、治療または診断目的での細胞の浸潤のための多孔性マトリックスに関する。
【背景技術】
【０００２】
生体適合性ポリマーからなる多孔性マトリックスに基づく細胞移植はWO 2004/108810 A1から知られている。そのようなマトリックスにおいて、細孔は相互に連通しておりイン・ビボ（例えば治療）においてまたはイン・ビトロ（例えば診断）において細胞の浸潤のためのテンプレートとしての役割を果たす。移植のためには、そのような生体吸収性マトリックスは移植物を一時的に固定する役割を果たす。
【発明の概要】。
【発明が解決しようとする課題】
【０００３】
公知のテンプレートは、いくつかの用途において、特に臨床成績に関してまだ完全に満足できるものではない
【０００４】
本発明はテンプレートの臨床成績を改善することを目的としている。
【課題を解決するための手段】
【０００５】
そのために、本発明は通常の円盤状テンプレートの一方の側に、他方の側の平均細孔量の20%未満である平均細孔量を有する面を提供する。この非対称構造は、埋め込まれた生きた細胞がその中により長くとどまるようにテンプレートを体内に位置させることを可能にする。
【０００６】
更なる側面によれば、本発明は多孔性で生体吸収性のマトリックスを製造する方法を提供し、その方法において、ポリマー層を最初に細孔形成剤なしで形成し、その上に少なくとも２種のポリマー、それらポリマーの一方に対する溶媒及び水溶性細孔形成剤を置き、続いて溶媒を蒸発させた後水をかけて細孔形成剤を除去する。これら最後の２つのステップの間で、ある変形において、圧力を加える。これらの方法により、高度に多孔性のマトリックスポリマーの円盤が得られるが、その一方の側は細孔がないか又は少なくとも細孔が減少した膜である。この膜があるにもかかわらず、使用中に細孔中に存在する細胞の量は充分であり、しかも、移出によるロスの速度は著しく減少する。テンプレートが結合組織を支持する役割を果たす或る変形において、連続的なポリマー層は例えばテンプレートを固定する縫合材料に対して充分な強度を提供し得る。
【０００７】
実施形態において、多孔性マトリックスは例えば（メタ）アクリル酸ポリマーにより親水性コーティングされる。このために、プラズマコーティングステップの後にプラズマなしコーティングステップが続き、それによって、１ミクロン以上の所望の層厚が達成される。
【０００８】
本発明の更なる特徴事項は特許請求の範囲及び図面に併せて以下の実施形態の記述から利用可能である。本発明は記述された実施形態により定められず、添付された請求項の範囲によって定められる。特に、本発明の実施形態の個々の特徴事項は以下の例におけるよりも異なる数及び組み合わせにおいて実現され得る。以下の実施形態の説明において、添付図面が参照される。
【図面の簡単な説明】
【０００９】
【図１】  本発明に係る方法のフロー図である。
【発明を実施するための形態】.
【００１０】
主要な用途において、機能性細胞の移植用マトリックスには例えば肝細胞及び／又はランゲルハンス島細胞が供給される。そのような生物化学的に機能性の細胞は泡状マトリックスの細孔の内壁に（80%を超える付着率、もしくは適切にコーティングされて95%を超える付着率で）付着し、マトリックスとともに理想的には細胞提供者自身の中皮空洞に移植される。ここで、この場合に何の拒絶反応も起こらず比較的穏やかな異物刺激のみが起こりそれは治療過程にとってむしろ有利であることが利用される。数週間以内に、マトリックスは血管新生化され、移植された細胞はもはや拡散的供給のみに依存しない。マトリックスは細孔が少ない（またはない）側が内側になり細孔が多い側が外側になるように配置され、移出によるロスの速度を低いレベルに維持している。同時に、吸収性マトリックスの一部の吸収が（３〜４か月以内にまたは少なくとも２か月及び／又は７か月未満以内で）徐々に起こり、それにより生理学的環境は治療の成功にとっても同様に有利なものとなる。ポリマー混合物の一部はより遅く浸食され（分解時間が少なくとも５倍）、より長い時間、例えば2.5〜３年（又は少なくとも２年及び／又は５年未満）、構造の健全性を維持することが望ましい。そのようなポリマーは、望ましくは、乳酸及び／又はグリコール酸、例えばPLA又はPLGAのようなα-ヒドロキシカルボン酸に基づく。人体における使用が承認されているそのようなポリマーの製造者は、公称の分解時間がこのようであることを示している。
【００１１】
前述したように、コーティングされたマトリックス、すなわち、PECVD/CVDの組み合わせプロセスにおいて最初に薄い（例えば20〜30 nm）PAA層によるプラズマコーティングが行われその後プラズマの作用なしでより厚い（例えば20〜30μm）PAA層でコーティングされるものを使用することで特に良好な付着率が観察されている。この上層は結晶性の親水性層を形成する。
【００１２】
最初に、用いられる一方のポリマーの医療用に承認されたクロロホルムの溶液を鋳型に注ぎ、45〜65℃で溶媒を蒸発させる。次に、予め定められた粒径分布を有するポリマー混合物を同様に予め定められた粒径分布を有する岩塩顆粒に混合し、一方のポリマーのクロロホルム溶液を混合して既に存在するポリマー層の上に注ぐ。この予備成形物からわずかに高い温度（45℃〜65℃）において溶媒を蒸発させ所望により圧力をかけてそれを圧縮し、その後、予備成形物に水をかけて塩を取り除いて所望の多孔体とする。これにより、最初に形成されるポリマー層は残るがそれに細孔はない。使用される分野に応じて、最初の溶液の量と濃度により細孔が少ない層の厚さを制御することができる。例えば、溶液の濃度が低くて（例えば遅く分解するポリマーのクロロホルム４％溶液）満たすレベルが低ければ（例えば0.1〜1 mm, 中でも0.3 mm）非常に薄い膜が得られる。機械的により永続する構造が望まれる場合、同じ濃度で満たすレベルをより高く（例えば５〜50 mm、典型的には20〜25 mm）設定することができる。この場合にクロロホルムの蒸発にはしたがってより長い時間を要する（1.5時間）。前者の場合、得られる膜の厚さは約10〜20μmであり、後者の場合、厚さは約0.5〜1 mmである。
【００１３】
成層混合物における岩塩粒子はポリマー粒子(より遅く分解するポリマーの中央値が210μmと230μmの間、より早く分解するポリマーのそれが150μmと170μmの間)よりも幾分粗い（中央値が350〜370μm）。そこにおいて、分布幅(５%/95%)は同様であり、すなわち、塩または全ポリマーについてそれぞれに±85〜95μm周辺である。分布の形状は二又は三峰性であり得る。成層混合物の組成は約96%が塩、1〜1.5%が固体ポリマー及びさらに約３〜3.5%が溶解したポリマーであり、固体と液体の体積割合はほぼ等しい。全体として、早く分解するポリマーの割合はポリマーの約５〜20 %のみである。細孔形成層全体の厚さは５〜６mmである。初期層がより安定している変形において、塩は幾分より粗いもの（中央値約400〜420μm）が選ばれ得る。この場合、細孔形成層の全厚さは４〜５mmであり、圧力下での圧縮を行い得る。水かけは約24時間行いその後45〜50℃で乾燥する。コーティングが行われるとき、マトリックスは細孔が少ない側を下にして置かれて主として細孔が開いている側がコーティングされる。
【００１４】
ここで採用されるポリマーは例えばエボニック社から購入することができ、品番がそれぞれL210s、L210、L09s、L207s、L206s（より遅く分解するPLGAポリマー）又はRG502、RG502H、RG505（より早く分解するPLGAポリマー）である。
【００１５】
人体の外側での用途において、上述したマトリックスはバイオリアクター内で薬品にさらされる細胞を固定する役割を果たす。例えば、或る細胞のタイプが問題の薬剤に応答するか否かに関してこのようにして研究し、それにより得られた観察結果に応じて療法を計画し得る。同様に、早い段階で何らかの毒性が認識されるので、薬剤の開発が簡略化される。
【図１】
0005784249.tif 000002